(57)【要約】【課題】水性塗料、油性塗料、ニス、シンナー等の廃棄処理に使用でき、しかも油性塗料、ニス、シンナーを廃棄処理する場合でも、水の使用量を抑制でき、廃棄物量を低減することができる廃棄処理剤および廃棄処理方法を提供する。【解決手段】本発明の塗料用廃棄処理剤は、吸水性樹脂を１０〜５０質量％、吸油性樹脂を０．５〜２０質量％および平均粒径１０〜１０００μｍの天然素材フィラーを３０〜８９．５質量％含有し、粉体形状を有する。【選択図】    なし【特許請求の範囲】
【請求項１】
吸収性樹脂を１０〜５０質量％、吸油性樹脂を０．５〜２０質量％および平均粒径１０〜１０００μｍの天然素材フィラーを３０〜８９．５質量％含有し、粉体形状を有することを特徴とする塗料用廃棄処理剤。
【請求項２】
前記吸収性樹脂が、ポリアクリル酸塩架橋重合体および／またはポリアクリロニトリル系重合体ケン化物および／またはデンプン・アクリル酸グラフト共重合体および／またはデンプン・アクリロニトリルグラフト共重合体および／またはセルロース・アクリロニトリルグラフト共重合体である請求項１記載の塗料用廃棄処剤。
【請求項３】
前記吸油性樹脂が、Ｄ−ソルビトール・ベンズアルデヒド縮合物および／またはＬ−グルタミン酸・天然脂肪酸縮合物および／またはジアルキルリン酸アルミニウムおよび／またはシスチン誘導体および／またはトリフェニルアミン誘導体および／またはブチロラクトン誘導体である請求項１記載の塗料用廃棄処理剤。
【請求項４】
前記天然素材フィラーが、ケナフ粉砕物、シラスバルーン、ベントナイト、タルクおよび／または珪藻土である請求項１記載の塗料用廃棄処理剤。
【請求項５】
容器内の廃棄用水性塗料を撹拌しながら、請求項１〜４のいずれか１項記載の塗料用廃棄処理剤を、前記廃棄用水性塗料１００質量部に対して５〜１０質量部混合した後、この混合物が半乾燥状態となるまで放置し、その後、容器から取出して廃棄することを特徴とする廃棄処理方法。
【請求項６】
容器内の廃棄用油性塗料、廃棄用ニスまたは廃棄用シンナー１００質量部に対して、１００〜２００質量部の水を混入、撹拌した後、得られた水混入物中に、この水混入物１００質量部に対して請求項１〜４のいずれか１項記載の塗料用廃棄処理剤を、１０〜１５質量部混合した後、この混合物が半乾燥状態となるまで放置し、その後、容器から取出して廃棄することを特徴とする廃棄処理方法。
【発明の詳細な説明】
【０００１】
【発明の属する技術分野】
本発明は、塗料缶内等に残留する不要となった塗料、ニス、シンナー等の塗料用廃棄処理剤およびこの処理剤を使用した廃棄処理方法に関する。
【０００２】
【従来技術】
家庭用などで使用した塗料やシンナー等が余った場合の廃棄の指針として、社団法人日本塗料工業会では「やむを得ず塗料を捨てるときは新聞紙等に塗り広げ、乾かしてから一般ゴミとして処分して下さい」と表示することを推奨している。しかし、この方法では少量の廃塗料であってもかなり多量の新聞紙等が必要となり、それらを処理する手間がかかる。
【０００３】
そこで、最近では色々な残塗料固め剤が市販されている。「ペイント固めてすてて」（アトムサポート社製）、「油性塗料用固化剤」（アサヒペン社製）、「水性塗料用固化剤」（アサヒペン社製）、「残塗料処理剤」（カンペハピオ社製）等がある。また、特許文献１には、吸収性樹脂フィラーとからなる水性塗料処理剤が開示されている。
【０００４】
【特許文献１】
特開２００１−４９１５０号公報
【０００５】
【発明が解決しようとする課題】
しかし、上記の市販されている塗料固め剤は、水性塗料か油性塗料のどちらか一方にしか有効でなかったり、水性、油性両方に使用できる固化剤では、油性塗料を固化させるために多量の水を添加する必要があるため、廃棄物も多量になるという問題点があった。
【０００６】
本発明の目的は、水性塗料、油性塗料、ニス、シンナー等、どのような塗料関連液の処理にも使用でき、しかも油性塗料、ニス、シンナーを処理する場合でも、水の使用量を抑制でき、廃棄物量を低減することができる塗料用廃棄処理剤および廃棄処理方法を提供することにある。
【０００７】
【課題を解決するための手段】
本発明の塗料用廃棄処理剤は、吸収性樹脂を１０〜５０質量％、吸油性樹脂を０．５〜２０質量％および平均粒径１０〜１０００μｍの天然素材フィラーを３０〜８９．５質量％含有し、粉体形状を有するものである。
【０００８】
上記吸収性樹脂の好ましい例としては、ポリアクリル酸塩架橋重合体やポリアクリロニトリル系ケン化物やデンプル・アクリル酸グラフト共重合体やデンプル・アクリロニトリルグラフト共重合体やセルロース・アクリロニトリルグラフト共重合体を単品で、または併用して使用できる。また、上記吸油性樹脂の好ましい例としては、Ｄ−ソルビトール・ベンズアルデヒド縮合物やＬ−グルタミン酸・天然脂肪酸縮合物やジアルキルリン酸アルミニウムやシスチン誘導体やトリフェニルアミン誘導体やブチロラクトン誘導体を単品で、または併用して使用できる。さらに上記天然素材フィラーの好ましい例としては、ケナフ粉砕物、シラスバルーン、ベントナイト、タルク、珪藻土を単品で、または併用して使用できる。
【０００９】
本発明による廃棄処理方法は、容器内の廃棄用水性塗料を撹拌しながら、本発明の塗料用廃棄処理剤を、上記廃棄用水性塗料１００質量部に対して５〜１０質量部混合した後、この混合物が半乾燥状態となるまで放置し、その後、容器から取出して廃棄するものである。
【００１０】
また、本発明による廃棄処理方法の他の方法としては、容器内の廃棄用油性塗料・廃棄用ニスまたは廃棄用シンナー１００質量部に対して、１００〜２００質量部の水を混入・撹拌した後、得られた水混入物中に、この水混入物１００質量部に対して上記のいずれかに記載の塗料用廃棄処理剤を、１０〜１５質量部混合した後、この混合物が半乾燥状態となるまで放置し、その後、容器から取出して廃棄するものである。また、本発明による廃棄処理方法の手順として、容器内の廃棄用油性塗料・廃棄用ニスまたは廃棄用シンナーに対して塗料用廃棄処理剤を混合した後、水を混入・撹拌してもよい。
【００１１】
【発明の実施の形態】
以下、本発明について詳細に述べる。
【００１２】
本発明の塗料用廃棄処理剤は、水分散性、水溶解性、エマルション等の水性塗料類、アルキッド、有機溶剤型等の油性塗料類、透明ニス、セラックニス等のニス類、および塗料希釈用、洗浄用のシンナー類を廃棄する場合に有用である。本発明において、廃棄処理の対象となる塗料とは、上記のように水性塗料、有機溶剤型塗料の他、シンナー類（薄め液ともいう。）も含む。本発明の塗料用廃棄処理剤は、吸収性樹脂を１０〜５０質量％、吸油性樹脂を０．５〜２０質量％および平均粒径１０〜１０００μｍの天然素材フィラーを３０〜８９．５質量％含有する、粉体形状を有するものである。
【００１３】
上記吸収性樹脂としては、各産業分野で一般的に使用されている吸水剤、吸湿剤、結露防止剤、ゲル化剤または保水剤であればいずれも使用可能であるが、例えば、ポリアクリル酸塩架橋重合体、ポリアクリロニロリル系重合体ケン化物、デンプン・アクリル酸グラフト共重合体、デンプン・アクリロニトリルグラフト共重合体、セルロース・アクリロニトリルグラフト共重合体を挙げることができる。処理剤中に含めることのできる吸収性樹脂の量は上記の通り１０〜５０質量％であり、この量が１０質量％未満では塗料を固化させることが困難となり、逆に５０質量％を超えると強く固まり過ぎて、塗料缶等からの取出しに苦労することになる。吸収性樹脂の好ましい配合量は２０〜４０質量％である。
【００１４】
本発明で使用する吸油性樹脂は、トルエン、キシレン、石油系溶剤等を吸収して膨潤するものである。このような吸油性樹脂としては、潤滑油や動植物油用のゲル化剤、油性塗料用の流動調整剤などとして一般に使用されているものであればいずれも使用可能であるが、例えば、Ｄ−ソルビトール・ベンズアルデヒド縮合物、Ｌ−グルタミン酸・天然脂肪酸縮合物、ジアルキルリン酸アルミニウム、シスチン誘導体、トリフェニルアミン誘導体、ブチロラクトン誘導体を挙げることができる。処理剤中に含めることのできる吸油性樹脂の量は上記の通り０．５〜２０質量％であり、この量が０．５質量％未満では油性塗料を固化させることが困難となり、逆に２０質量％を超えると強く固まり過ぎて、塗料缶等からの取出しに苦労することになる。なお、吸油性樹脂の好ましい配合量は１〜１５質量％である。
【００１５】
本発明で使用する平均粒径１０〜１０００μｍの天然素材フィラーとしては、どのようなものでも使用可能であるが、例えばケナフ粉砕物、シラスバルーン（火山性ガラス系バルーン。例として平均粒径７０〜２００μｍ）、珪藻土（例として平均粒径２０〜２００μｍ）、ベントナイト、タルクを挙げることができる。処理剤中に含めることのできる上記天然素材フィラーの量は既述の通り３０〜８９．５質量％であり、この量が８９．５質量％を超えると強く固化し過ぎて塗料缶等から取出すことが困難となり、反対に３０質量％未満では固化に長時間を要するか、または全く固化しないことがある。天然素材フィラーの好ましい配合量は５５〜６５質量％である。また、天然素材フィラーの平均粒径は上記の通り１０〜１０００μｍであり、この粒径が１０μｍ未満の場合は風等によって舞い上がったり、塗料とのなじみが悪くなるため処理作業が困難となり、一方、１０００μｍを超えるとフィラーへの吸水量や吸油量が減少するため、吸収性樹脂や吸油樹脂の効果を上げる補助剤としての働きが低下する。
【００１６】
本発明の塗料用廃棄処理剤を調製する方法としては、どのような手段を採用しても良い。混合装置については、一般的な乾式粉体混合装置が使用可能であり、その例としては、各成分を粉砕しながら調製する場合はアジテータやチョッパーを備えた縦型、回転型等の混合装置が好ましく、微粉体であるためブレードを併用して混合率を上げることも好ましい。また、粒度調整済みの各成分を混合したい場合は、ブレードのみを備えた回転型混合装置や揺動型混合装置が使用できる。
【００１７】
また、各成分の原料については、吸湿、吸油を避けて保管し、場合によっては混合前に乾燥機で乾燥させておく必要がある。各成分の添加順序に制限はないが粒度調整の必要な成分があれば、これを先に混合機に投入して粉砕し、その後に他の成分を混合させる。調製の終了した塗料用廃棄処理剤は、吸湿しないように直ちに小分けして密封する。小分けの量は、一般に使用されるペイント缶の種類に合せて、例えば、１リットル缶用であれば内容量７００ｍｌ中、約半量程度の塗料を捨てると仮定し、３００〜４００ｇ程度の塗料を固化させることのできる量である２０〜５０ｇとするのが好ましい。
【００１８】
塗料の廃棄処理については以下の手順で行なう。先ず、廃棄しようとする塗料が何であるかを塗料缶に記載の説明や臭い等で判別する。これが水を主体とするものであれば、廃塗料を撹拌しながら、本発明の処理剤をダイレクトに缶内に投入することができる。投入量は、水性を主体とする塗料１００質量部に対して５〜１０質量部である。この投入量が５質量部未満では固まるのに長時間を要することがあり、反対に１０質量部を超えると強く固まってしまって缶から取出すことが困難になる。
【００１９】
また、廃棄しようとする塗料が油性塗料、ニス、シンナー等の非水性物、あるいは水性塗料であっても有機溶媒を比較的多く含むときは、先ず、廃棄しようとする塗料１００質量部に対して、水を１００〜２００質量部加えてよく撹拌し水混入物とする。そして、さらに撹拌を続けながら本発明の処理剤を上記水混入物１００質量部に対して１０〜１５質量部投入する。水の添加量が１００質量部未満では塗料を十分に固めることができない。逆に２００質量部を超えると処理した固形物が多くなって廃棄の手間が掛かったり、塗料缶等の容器に収まらなくなって固化処理を行えなくなることがある。本発明の処理剤の投入量が１０質量部未満では固まるのに長時間を要することになり、反対に１５質量部を超えると強く固まってしまい缶から取出すことが困難になる。
【００２０】
【実施例】
次に、実施例および比較例を挙げて、本発明をさらに具体的に説明する。なお、配合量は特に断りのない限り質量部を表す。
【００２１】
［実施例１］
ポリアクリル酸塩架橋重合体（「サンフレッシュＳＴ−７２０Ｄ」、三洋化成社製）を４０部、Ｄ−ソルビトール・ベンズアルデヒド縮合物（「ゲルオールＤ」、新日本理化社製）を１．２５部、ケナフ粉砕物（「ケナセル１００Ｆ」、ネオライト興産社製）を７．５部、ベントナイトを２５部、および珪藻土を２６．２５部秤量し、混合機で混合して本発明の塗料用廃棄処理剤を調製した。そして４０ｇずつ小分けして密封しておいた。
【００２２】
次に１０００ｍｌ容量の缶容器に入れた３００ｍｌ（２７０ｇ）の各種廃塗料（下記表１及び表２に記載）を処理した。水性塗料５種類については、塗料を撹拌しながら塗料用廃棄処理剤４０ｇをそのまま投入しさらに均一に混合した。また、油性塗料やうすめ液については、水を４５０ｍｌ添加してよく撹拌した水混合物を作り、ここへ４０ｇの塗料用廃棄処理剤を撹拌を続けながら投入しさらに均一に混合した。１時間放置後に固化状態を観察して評価した。評価結果を表１及び表２に示す。
【００２３】
【表１】
2004167327.tif 000002
【００２４】
【表２】
2004167327.tif 000003
【００２５】
評価基準は以下の通りである。
◎：適度に固まっていて、缶からの取出しも容易であった。
○：多少、硬い柔かいはあるが、缶からの取出しは可能である。
△：硬くなって缶からの取出しに苦労するか、または固化不十分であるが何とか使える。
×：固化不十分のため使用に堪えない。
【００２６】
［実施例２〜５、比較例１〜３］
表１及び表２に記載の配合に代えた以外は実施例１と同様にして塗料用廃棄処理剤を調製し、実施例１と同様の方法で廃塗料を処理し評価した。これらの結果を表１及び表２に示す。各実施例および比較例の結果から明らかなように、本発明の塗料用廃棄処理剤は水性塗料、油性塗料、ニス、うすめ液等の塗料関連廃液を適度に固化させて容易に廃棄することができる。また、油性系塗料関連廃棄物については、塗料用廃棄処理剤を投下する前の水混入量を少なくできるため、塗料缶内での処理が可能となり、また、廃棄物量も削減できる。
【００２７】
【発明の効果】
本発明の塗料用廃棄処理剤は、吸収性樹脂と吸油性樹脂と平均粒径１０〜１０００μｍの天然素材フィラーとを併用している。したがって水性廃塗料は吸収性樹脂によって固化できる。また、油性系廃塗料に対しては吸油性樹脂で油等の有機成分を吸収させ、その吸油性樹脂と水との混合物を吸収性樹脂によって固化させることができる。
【００２８】
また、本発明の廃棄処理方法は、容器内の廃塗料が水性の場合はそのまま、油性系の場合は水と混合した後に、小分けした塗料用廃棄処理剤を投下して撹拌する。この簡易な操作によって各種廃塗料を固化させて廃棄することが可能である。さらに上記油性系の廃塗料に添加する水はそれほど多くないため、廃塗料の残量が半量以下であれば、その缶内での処理が可能となる。
【００２９】
本発明の塗料用廃棄処理剤は、上記の組成および上記の方法によって処理されるため、市販されている多種類の塗料、ニス、それらのうすめ液を廃棄する場合に好適に使用できる。